(57)【要約】【課題】緻密かつ均一な膜を高い成膜速度にて形成することができる成膜装置及び成膜方法を提供すること。【解決手段】成膜対象となる基材５を配置する真空槽１１内にプラズマを発生するプラズマ発生手段２と、プラズマ発生手段２によって発生させたプラズマを基材５の周辺の閉込め空間に閉じ込めるマルチカスプ磁界を形成するマルチカスプ磁界発生手段３と、基材５を保持すると共に閉込め空間の中心近傍を中心軸として回転する保持回転手段４とを有することを特徴とする成膜装置１。真空槽１１内に、プラズマを発生させると共に、プラズマを基材５の周辺の閉込め空間に閉じ込めるマルチカスプ磁界を形成し、基材５を閉込め空間の中心近傍を中心軸として回転させながら、基材５の表面に成膜を行うことを特徴とする成膜方法。【選択図】図１
2007308758.tif 000002
【特許請求の範囲】
【請求項１】
成膜対象となる基材を配置する真空槽内にプラズマを発生するプラズマ発生手段と、
該プラズマ発生手段によって発生させたプラズマを上記基材の周辺の閉込め空間に閉じ込めるマルチカスプ磁界を形成するマルチカスプ磁界発生手段と、
上記基材を保持すると共に上記閉込め空間の中心近傍を中心軸として回転する保持回転手段とを有することを特徴とする成膜装置。
【請求項２】
請求項１において、上記プラズマ発生手段は、上記基材にバイアス電圧を直接印加することによってプラズマを発生させることを特徴とする成膜装置。
【請求項３】
請求項１又は２において、上記マルチカスプ磁界発生手段は、複数の永久磁石によって構成されていることを特徴とする成膜装置。
【請求項４】
請求項１〜３のいずれか一項において、上記真空槽の圧力が１０Ｐａ以下の状態において成膜することができるよう構成されていることを特徴とする成膜装置。
【請求項５】
請求項１〜４のいずれか一項において、上記保持回転手段は、上記基材の被成膜面の法線方向に対して略直交する方向の回転軸を有することを特徴とする成膜装置。
【請求項６】
成膜対象となる基材を配置した真空槽内に、プラズマを発生させると共に、該プラズマを上記基材の周辺の閉込め空間に閉じ込めるマルチカスプ磁界を形成し、上記基材を上記閉込め空間の中心近傍を中心軸として回転させながら、上記基材の表面に成膜を行うことを特徴とする成膜方法。
【請求項７】
請求項６において、上記基材にバイアス電圧を直接印加することによって、上記プラズマを発生させることを特徴とする成膜方法。
【請求項８】
請求項６又は７において、上記マルチカスプ磁界は、複数の永久磁石を用いて形成することを特徴とする成膜方法。
【請求項９】
請求項６〜８のいずれか一項において、上記真空槽の圧力が１０Ｐａ以下の状態において成膜することを特徴とする成膜方法。
【請求項１０】
請求項６〜９のいずれか一項において、上記基材は、該基材の被成膜面の法線方向に対して略直交する方向の回転軸を中心に回転させることを特徴とする成膜方法。
【発明の詳細な説明】
【技術分野】
【０００１】
本発明は、プラズマＣＶＤによって基材の表面に薄膜を形成する成膜装置及び成膜方法に関する。
【背景技術】
【０００２】
鋼等の金属部材の表面に耐摩耗性や耐焼き付き性等の特性付与を目的として、ＴｉＮ（窒化チタン）、ＣｒＮ（窒化クロム），ＴｉＣ（炭化チタン）、ＤＬＣ（ダイヤモンドライクカーボン）等の硬質膜を成膜することがある。これらの成膜を行う方法として、プラズマＣＶＤがある。
【０００３】
プラズマＣＶＤにおいては一般に１００Ｐａ以上の圧力が必要とされている。これは低圧にするとプラズマ密度が低下し、それに伴って成膜速度が低下し、実用レベルに達しないためである。
一方、成膜時の圧力は膜の緻密さに影響し、低圧で成膜するほど、緻密で高品位な膜の成膜が可能となる。ところが、成膜速度を実用レベルに維持すべく、成膜時の圧力を高くして、膜の緻密化を図ることは困難である。
【０００４】
そこでマイクロ波やプラズマ銃を用いることで、イオン化率の向上を図り、１０Ｐａ以下の低圧下で実用レベルの成膜速度を得る方法が提案されている。
しかし、これらの手法には指向性があるため、基材、特に複雑形状の基材表面における周囲のプラズマ密度向上は困難であり、実用レベルの成膜速度を得ることは難しいという問題がある。
また、マルチカスプ磁界によってプラズマを基材の周囲に閉じ込めることにより、低圧でも成膜速度を向上させることができるようにした、プラズマＣＶＤが開示されている（特許文献１参照）。
しかし、この方法においては、プラズマの密度にどうしてもバラツキが生じてしまい、基材における表面位置によって、膜厚にバラツキが生じてしまうという問題がある。そして、例えば燃料噴射ノズルの表面等、膜厚精度を高くする必要がある基材への成膜を行う場合には、膜厚のバラツキ制御を厳しく行う必要がある。
【０００５】
【特許文献１】特許第３１４２４０８号公報
【発明の開示】
【発明が解決しようとする課題】
【０００６】
本発明は、かかる従来の問題に鑑みてなされたもので、緻密かつ均一な膜を高い成膜速度にて形成することができる成膜装置及び成膜方法を提供しようとするものである。
【課題を解決するための手段】
【０００７】
第１の発明は、成膜対象となる基材を配置する真空槽内にプラズマを発生するプラズマ発生手段と、
該プラズマ発生手段によって発生させたプラズマを上記基材の周辺の閉込め空間に閉じ込めるマルチカスプ磁界を形成するマルチカスプ磁界発生手段と、
上記基材を保持すると共に上記閉込め空間の中心近傍を中心軸として回転する保持回転手段とを有することを特徴とする成膜装置にある（請求項１）。
【０００８】
次に、本発明の作用効果につき説明する。
上記成膜装置は上記マルチカスプ磁界発生手段を有するため、マルチカスプ磁界によって基材の周辺領域の閉込め空間にプラズマを閉じ込めることができる。それ故、基材周辺のプラズマ密度を高くすることができ、成膜速度を向上させることができる。
また、このようにマルチカスプ磁界を用いることによって成膜速度を向上させることができるため、特に真空槽内の圧力を高くする必要がない。これにより、低圧化での成膜が可能となり、膜の緻密化を図ることが可能となる。
【０００９】
ここで、マルチカスプ磁界は、必ずしも一様に形成されるわけではないため、マルチカスプ磁界による閉込め空間においても、プラズマ密度のバラツキが生じる。そのため、仮に、基材が静止した状態で成膜を行えば、基材の表面位置によって膜厚のバラツキが生じるおそれがある。また、複数の基材に対して成膜を行う場合には、基材間での膜厚のバラツキを招くおそれがある。
【００１０】
そこで、上記成膜装置は上記保持回転手段を有する。この保持回転手段によって、閉込め空間の中心近傍を中心軸として上記基材を回転させることができる。これにより、基材の表面を、マルチカスプ磁界の内側の閉込め空間において、種々の方向に向けながら成膜を行うことができる。それ故、閉込め空間にプラズマ密度のバラツキがあっても、膜厚のバラツキを抑制することができ、均一な成膜を行うことができる。
【００１１】
以上のごとく、本発明によれば、緻密かつ均一な膜を高い成膜速度にて形成することができる成膜装置を提供することができる。
【００１２】
第２の発明は、成膜対象となる基材を配置した真空槽内に、プラズマを発生させると共に、該プラズマを上記基材の周辺の閉込め空間に閉じ込めるマルチカスプ磁界を形成し、上記基材を上記閉込め空間の中心近傍を中心軸として回転させながら、上記基材の表面に成膜を行うことを特徴とする成膜方法にある（請求項６）。
【００１３】
次に、本発明の作用効果につき説明する。
上記成膜方法においては、マルチカスプ磁界によって基材の周辺領域にプラズマを閉じ込めることができる。それ故、基材周辺のプラズマ密度を高くすることができ、成膜速度を向上させることができる。
また、このようにマルチカスプ磁界を用いることによって成膜速度を向上させることができるため、特に真空槽内の圧力を高くする必要がなく、膜の緻密化を図ることが可能となる。
【００１４】
そして、上記基材を上記閉込め空間の中心近傍を中心軸として回転させながら、上記基材の表面に成膜を行うため、基材の表面を、閉込め空間において種々の方向に向けながら成膜を行うことができる。それ故、閉込め空間にプラズマ密度のバラツキがあっても、膜厚のバラツキを抑制することができ、均一な成膜を行うことができる。
【００１５】
以上のごとく、本発明によれば、緻密かつ均一な膜を高い成膜速度にて形成することができる成膜方法を提供することができる。
【発明を実施するための最良の形態】
【００１６】
上記第１の発明（請求項１）及び上記第２の発明（請求項６）において、成膜対象となる上記基材としては、例えば、鋼材等からなる精密部品等がある。上記鋼材としては、例えばＳＵＪ２（高炭素クロム軸受鋼鋼材）等があり、上記精密部品としては、例えばディーゼルエンジンの燃料噴射ノズル等がある。
また、上記成膜装置及び上記成膜方法によって成膜する膜としては、例えば、ＴｉＮ（窒化チタン）、ＣｒＮ（窒化クロム），ＴｉＣ（炭化チタン）、ＤＬＣ（ダイヤモンドライクカーボン）等がある。
【００１７】
次に、上記第１の発明において、上記プラズマ発生手段は、上記基材にバイアス電圧を直接印加することによってプラズマを発生させることが好ましい（請求項２）。
この場合には、上記基材の周囲にプラズマを発生させやすくなる。
【００１８】
また、上記マルチカスプ磁界発生手段は、複数の永久磁石によって構成されていることが好ましい（請求項３）。
この場合には、上記マルチカスプ磁界発生手段を、安価かつ簡単な構成とすることができる。
なお、上記マルチカスプ磁界発生手段を、複数の電磁石によって構成することもできる。
【００１９】
また、上記成膜装置は、上記真空槽の圧力が１０Ｐａ以下の状態において成膜することができるよう構成されていることが好ましい（請求項４）。
この場合には、より緻密な膜を形成することができる。
上記真空槽の圧力が１０Ｐａを超える場合には、膜の緻密化が不充分となるおそれがある。
【００２０】
また、上記保持回転手段は、上記基材の被成膜面の法線方向に対して略直交する方向の回転軸を有するものとすることができる（請求項５）。
この場合には、基材の被成膜面をプラズマの閉込め空間において種々の方向に向けながら、成膜を行うことができる。これにより、閉込め空間におけるプラズマ密度が、基材に対する位置によってバラツキがある場合にも、均一な成膜を行うことができる。
【００２１】
次に、上記第２の発明において、上記基材にバイアス電圧を直接印加することによって、上記プラズマを発生させることが好ましい（請求項７）。
この場合には、上記基材の周囲にプラズマを発生させやすくなる。
【００２２】
また、上記マルチカスプ磁界は、複数の永久磁石を用いて形成することが好ましい（請求項８）。
この場合には、安価かつ容易に、マルチカスプ磁界を形成することができる。
【００２３】
また、上記真空槽の圧力が１０Ｐａ以下の状態において成膜することが好ましい（請求項９）。
この場合には、より緻密な膜を形成することができる。
【００２４】
また、上記基材は、該基材の被成膜面の法線方向に対して略直交する方向の回転軸を中心に回転させることができる（請求項１０）。
この場合には、基材の被成膜面をプラズマの閉込め空間において種々の方向に向けながら、成膜を行うことができる。これにより、閉込め空間におけるプラズマ密度が、基材に対する位置によってバラツキがある場合にも、均一な成膜を行うことができる。
【実施例】
【００２５】
（実施例１）
本発明の実施例に係る成膜装置及び成膜方法につき、図１〜図５を用いて説明する。
本例の成膜装置１は、図１に示すごとく、以下のプラズマ発生手段２と、マルチカスプ磁界発生手段３と、保持回転手段４とを有する。
プラズマ発生手段２は、成膜対象となる基材５を配置する真空槽１１内にプラズマを発生する。マルチカスプ磁界発生手段３は、図４に示すごとく、プラズマ発生手段２によって発生させたプラズマを基材５の周辺の閉込め空間１２に閉じ込めるマルチカスプ磁界Ｅを形成する。
保持回転手段４は、基材５を保持すると共に上記閉込め空間１２の中心近傍を中心軸として回転する。
【００２６】
また、プラズマ発生手段２は、基材５にバイアス電圧を直接印加することによってプラズマを発生させる。
また、本例の成膜装置１は、真空槽１１の圧力が１０Ｐａ以下の状態において成膜することができるよう構成されている。
【００２７】
また、保持回転手段４は、基材５の被成膜面５１の法線方向に対して略直交する方向の回転軸を有する。
本例においては、基材５は、図２に示すごとく、略円柱形状を有しており、その側面に被成膜面５１を有する。そして、円柱形状の中心軸が上記回転軸となるようにする。
【００２８】
真空槽１１は、図１、図４に示すごとく、平面視円形状に構成されており、その外周にマルチカスプ磁界発生手段３を構成する複数の永久磁石３Ｎ、３Ｓが配設されている。即ち、Ｎ極の永久磁石３ＮとＳ極の永久磁石３Ｓとが、真空槽１１の外周の全周に渡って、交互に等間隔に配設されている。これにより、図４に示すごとく、真空槽１１において、永久磁石３Ｎからこれに隣接する永久磁石３Ｓへ向かう磁力線Ｅ１が形成され、マルチカスプ磁界Ｅが形成される。
【００２９】
また、保持回転手段４は、真空槽１１の中心部に配置され、真空槽１１の中心を回転軸として回転するよう構成された一次回転部４１と、該一次回転部４２に設置され、該一次回転部４１に対して回転する複数の二次回転部４２とを有する。そして、該二次回転部４２が、基材５を保持する。
これにより、真空槽１１内において、基材５は、二次回転部４２によって自転する（矢印Ｊ）と共に一次回転部４１によって公転する（矢印Ｋ）。
【００３０】
また、図１に示すごとく、成膜装置１は、真空槽１１内を昇温するためのヒータ１３と、真空槽１１内にガスを導入するガス導入管１４を複数有する。また、真空槽１１内には、フィラメント電子源１５及びスパッタ源１６を設けてある。なお、フィラメント電子源１５の代わりにプラズマ銃を設置してもよい。
【００３１】
以下に、本例の成膜装置１を用いた成膜方法の一例につき、具体的に説明する。
ここでは、ＳＵＪ２（高炭素クロム軸受鋼鋼材）からなる基材５の被成膜面５１に、ＤＬＣ（ダイヤモンドライクカーボン）からなる皮膜を成形する例を説明する。
まず、保持回転手段４における二次回転部４２に基材５を固定する。即ち、円柱形状の基材５の一方の端部を二次回転部４２に固定し、二次回転部４２の回転軸が基材５の中心軸に一致するようにする。
【００３２】
そして、保持回転手段４の一次回転部４１及び二次回転部４２を回転させ、基材５を自公転させながら以下の工程を行う。
基材５をセットした後、真空槽１１内の清浄度を上げるため、０．１Ｐａ以下、好ましくは０．０１Ｐａ以下まで真空排気する。
更に真空槽１１内の清浄度を上げると共に、基材５の被成膜面５１を活性化するため、ヒータ１３による予熱を実施する。予熱温度および予熱時間は、基材５の被成膜面５１が１００℃以上になるように調整する。
【００３３】
次いで、ガス導入管１４から真空槽１１内にＡｒガスを導入し、フィラメント電子源１５にてイオン化する。さらに基材５に、バイアス電源を用いてバイアス電圧をかけることにより、Ａｒイオンを基材５に衝突させ基材５の被成膜面５１を活性化する。なおイオン種はＨ、Ｎｅ等でもよく、イオン化する手法としては、プラズマ銃等を用いても良い。
【００３４】
基材５に対するＤＬＣの密着力を向上するため、基材５の被成膜面５１に、スパッタ源１６を用いＣｒからなる中間層５２を成膜する。中間層５２に用いる元素としては、Ｃｒ以外にも、Ｆｅ基材上にＤＬＣを成膜する際に一般に使用される、ＷＣ、Ｔｉ、Ｓｉ等を用いれば良く、これらの単相でも混相でも良い。また中間層５２の成膜法として、アークイオンプレーティング法を用いても良い。
【００３５】
次いで、ガス導入管１４から、ＡｒおよびＣ2Ｈ2を真空槽１１内に導入し、保持回転手段４に直結したプラズマ発生手段２としてのＤＣパルス電源を用いて、−２００Ｖ以下のバイアス電圧を印加することによりプラズマを発生させ、ＤＬＣ層５３を成膜する。この際、ＡｒおよびＣ2Ｈ2の流量は、Ａｒ＝１に対しＣ2Ｈ2＝０．１〜１０の範囲に調整するとともに、真空槽１１内の圧力を０．０１〜１Ｐａに調整する。
【００３６】
なおＤＬＣの成膜に用いるガスは、ＣＨ4、Ｃ2Ｈ6、Ｃ3Ｈ8、Ｃ4Ｈ10、ＴＭＳ等のＣ−Ｈ基を持つＣ2Ｈ2以外のガスでも良い。またプラズマ発生手段２はバイポーラ、高周波等の電源でも良い。
【００３７】
次に、本例の作用効果につき説明する。
上記成膜装置１は上記マルチカスプ磁界発生手段３を有するため、図４に示すごとく、マルチカスプ磁界Ｅによって基材５の周辺領域の閉込め空間１２にプラズマを閉じ込めることができる。即ち、マルチカスプ磁界Ｅが真空槽１１内の外周部に形成されると、図５に示すごとく、外周部に逃げようとするイオンｉは、マルチカスプ磁界Ｅの磁力線Ｅ１に巻き付くように動く。これにより外側へ逃げるイオンの量が減少し、基材５周辺のイオン（プラズマ）密度を向上させることができる。
【００３８】
このようにして、基材５周辺のプラズマ密度を高くすることにより、成膜速度を向上させることができる。
また、このようにマルチカスプ磁界Ｅを用いることによって成膜速度を向上させることができるため、特に真空槽１１内の圧力を高くする必要がない。これにより、低圧化での成膜が可能となり、膜の緻密化を図ることが可能となる。
【００３９】
ここで、マルチカスプ磁界Ｅは、必ずしも一様に形成されるわけではないため、マルチカスプ磁界Ｅによる閉込め空間１２においても、プラズマ密度のバラツキが生じる。そのため、仮に、基材５が静止した状態で成膜を行えば、基材５の表面位置によって膜厚のバラツキが生じるおそれがある。また、複数の基材５に対して成膜を行う場合には、基材５間での膜厚のバラツキを招くおそれがある。
【００４０】
そこで、上記成膜装置１は上記保持回転手段４を有する。この保持回転手段４によって、閉込め空間１２の中心近傍を中心軸として上記基材５を回転させることができる。これにより、基材５の表面を、マルチカスプ磁界Ｅの内側の閉込め空間１２において、種々の方向に向けながら成膜を行うことができる。それ故、閉込め空間１２にプラズマ密度のバラツキがあっても、膜厚のバラツキを抑制することができ、均一な成膜を行うことができる。
【００４１】
また、プラズマ発生手段２は、基材５にバイアス電圧を直接印加することによってプラズマを発生させるため、基材５の周囲にプラズマを発生させやすくなる。
また、マルチカスプ磁界発生手段３は、複数の永久磁石３Ｎ、３Ｓによって構成されているため、マルチカスプ磁界発生手段３を、安価かつ簡単な構成とすることができる。
【００４２】
また、真空槽１１の圧力が１０Ｐａ以下の状態において成膜するため、より緻密な膜を形成することができる。
また、保持回転手段４は、基材５の被成膜面５１の法線方向に対して略直交する方向の回転軸を有する。そのため、基材５の被成膜面５１をプラズマの閉込め空間１２において種々の方向に向けながら、成膜を行うことができる。これにより、閉込め空間１２におけるプラズマ密度が、基材５に対する位置によってバラツキがある場合にも、均一な成膜を行うことができる。
【００４３】
以上のごとく、本例によれば、緻密かつ均一な膜を高い成膜速度にて形成することができる成膜装置及び成膜方法を提供することができる。
【００４４】
（実施例２）
本例は、図６に示すごとく、本発明の成膜装置および成膜方法の効果を確認した例である。
即ち、実施例１において示した基材５（図２）に対してＤＬＣ膜５３を成膜したときの膜厚及びそのバラツキを、以下の３種類の成膜方法について比較した。
【００４５】
第１の成膜方法は、本発明の成膜方法であって、実施例１に示すごとく、マルチカスプ磁界を形成すると共に基材５を自公転させながら成膜を行う方法である。
第２の成膜方法は、マルチカスプ磁界を形成し、基材５を静止させた状態で成膜を行う方法である。
第３の成膜方法は、マルチカスプ磁界を形成せず、基材５を静止させた状態で成膜を行う方法である。
また、いずれの成膜方法においても、真空槽１１の圧力等の各種条件は、実施例１に示した条件に準ずる。また、成膜時間は３時間とした。
【００４６】
また、基材５は直径５ｍｍ、長さ５０ｍｍの円柱形状を有する。そして、図２に示すごとく、各基材５における周方向に等間隔に位置する４箇所であって長さ方向の中心点Ｐにおいて、ＤＬＣ膜の膜厚を測定した。即ち、基材５の周方向に関しては、任意の基準点（０°）から、０°、９０°、１８０°、２７０°の位置において、それぞれ膜厚を測定した。
その結果を図６に示す。第１の成膜方法の場合の結果を曲線Ｌ１、第２の成膜方法の場合の結果を曲線Ｌ２、第３の成膜方法の場合の結果を曲線Ｌ３に示す。
【００４７】
同図より分かるように、第３の成膜方法によると、膜厚が小さく、成膜速度が遅い。これに対し、第１、第２の成膜方法によれば、成膜速度が向上する。しかし、第２の成膜方法の場合には、測定位置による膜厚のバラツキが大きい。一方、第１の成膜方法によれば、測定位置にかかわらず膜厚が均一である。
以上のごとく、第１の成膜方法、即ち、マルチカスプ磁界を形成すると共に基材５を自公転させながら成膜を行う本発明の成膜方法によれば、高い成膜速度にて、膜厚の均一化を図ることができる。
【００４８】
なお、実施例１においては、基材５として円柱形状のものを示したが、本発明の基材は円柱形状に限られることはない。ただし、本発明の成膜装置及び成膜方法は、回転軸に直交する（或いは角度を有する）法線を有する被成膜面を備えた形状を有する基材に適している。
また、保持回転手段４として、一次回転部４１と二次回転部４２とからなるものを示したが、例えば、一次回転部４１のみとして、これに基材を直接保持させてもよい。また、実施例１に示した二次回転部４２に、該二次回転部４２に対して回転する三次回転部を更に設置して、この三次回転部に基材を保持させてもよい。また、場合によっては、更に回転部を多重に配置することもできる。
【図面の簡単な説明】
【００４９】
【図１】実施例１における、成膜装置の平面説明図。
【図２】実施例１における、基材の平面図及び側面図。
【図３】実施例１における、基材の被成膜面に成膜されたＤＬＣ層の説明図。
【図４】実施例１における、マルチカスプ磁界を磁力線を表した成膜装置の平面説明図。
【図５】実施例１における、磁力線とイオンの動きの説明図。
【図６】実施例２における、膜厚の測定結果を示す線図。
【符号の説明】
【００５０】
１  成膜装置
１１  真空槽
１２  閉込め空間
２  プラズマ発生手段
３  マルチカスプ磁界発生手段
４  保持回転手段
５  基材
【図１】
2007308758.tif 000003
【図２】
2007308758.tif 000004
【図３】
2007308758.tif 000005
【図４】
2007308758.tif 000006
【図５】
2007308758.tif 000007
【図６】
2007308758.tif 000008